단계 3 a : 상기 단계 2 에서 제조 한 실리콘 - 탄소 복합체 를 회수 한 뒤 , 그래핀 산화물 과 함께 혼합 한 용액 을 노즐 형 분무 건조 공정 으로 실리콘 - 탄소 - 그래핀 산화물 복합체 를 제조 하 였 다 . 이때 혼합 용액 의 실리콘 - 탄소 복합체 의 농도 는 1 wt % 이 고 , 그래핀 산화물 의 농도 는 0 . 1 wt % 로 하 였 다 . 노즐 형 분무 건조기 는 일정 한 압력 하 에서 콜로이드 용액 을 이 류체 노즐 을 통해 분사 하 여 온도 200 ℃ 로 예열 된 건 조 챔버 ( chamber ) 로 용매 증발 과정 을 거치 도록 하 였 다 . 이때 분산 가스 의 유량 과 전구체 의 이송 유량 은 각각 아르곤 10 l / min , 4 . 5 ml / min 이 되 도록 하 였 고 , 사이클론 에서 실리콘 - 탄소 - 그래핀 산화물 복합체 를 회수 하 였 다 .